(57)【特許請求の範囲】
【請求項１】
プランジャーチップ用潤滑剤組成物を１００重量部とした場合に、１０〜５０重量部のアルキル変性シリコーンオイルを含有し、該アルキル変性シリコーンオイルのアルキル基の炭素数が１０〜１６であり、且つ該アルキル変性シリコーンオイルの２５℃における粘度が１０００〜４０００ｍＰａ・ｓであることを特徴とするエマルション型水溶性プランジャーチップ用潤滑剤組成物。
【請求項２】
上記アルキル変性シリコーンオイルの２５℃における粘度が２０００〜４０００ｍＰａ・ｓであり、且つ上記アルキル変性シリコーンオイルの含有量が２０〜４０重量部である請求項１記載のエマルション型水溶性プランジャーチップ用潤滑剤組成物。
【発明の詳細な説明】
【０００１】
【発明の属する技術分野】
本発明は、特定のシリコーンオイルを含有するエマルション型水溶性プランジャーチップ用潤滑剤組成物に関する。本発明のプランジャーチップ用潤滑剤組成物によれば、プランジャーチップの焼き付き及び摩耗などが十分に防止される。また、プランジャーチップ、プランジャースリーブ及び潤滑剤を供給する機器、装置等、ダイカストマシンの周辺の汚れなどを抑えることもできる。本発明の潤滑剤組成物は、流動性に優れ、従来より用いられている潤滑剤を供給するための機器、装置などによって、プランジャーチップの外周面等に容易に、且つ均一に供給し、付着させることができる。
【０００２】
【従来の技術】
ダイカスト法は、高品質の成形品を効率よく生産することができるため、車両及び電気機器など、アルミニウム、亜鉛、スズ及びマグネシウム等、軽金属の合金などからなる、さまざまな分野の部品、並びに製品に広く応用されている。このダイカスト法においては、プランジャーチップの外周面或いはプランジャースリーブの内周面に、チップとスリーブとの潤滑性を高めるため潤滑剤組成物が供給され、塗布されている。このプランジャーチップ用潤滑剤組成物としては、従来より、鉱物油を基油とし、油性剤及びワックスなどを含むもの、或いは黒鉛等の無機物を含むものなどが使用されており、これらは水不溶性のものと水溶性のものとがある。
【０００３】
しかし、水不溶性の潤滑剤組成物では、ガスの発生が多い他、プランジャーチップ及びプランジャースリーブ等の周縁が汚れ易く、発煙も多いなど、問題がある。また、火災の危険がある等の難点もあり、現在では水溶性の潤滑剤組成物に移行しつつある。一方、水溶性の潤滑剤組成物を使用することにより、発煙等は確かに少なくなり、火災の危険もなくなる。その反面、潤滑性能は必ずしも十分とはいえず、潤滑性の向上を目的としてワックスなどが併用されることが多い。そのため、プランジャーチップ及びプランジャースリーブの周縁などに不揮発分が堆積し、これが汚れの原因となることがある。更に、ガスが発生し易い等、水不溶性のものと同様の問題を有するものもある。
【０００４】
【発明が解決しようとする課題】
本発明は、上記の従来の問題を解決するものであり、プランジャーチップの外周面、及びプランジャースリーブの内周面等に供給され、塗布されて、優れた潤滑性能とともにプランジャースリーブの周縁などの汚れ等を抑える効果をも併せ有するエマルション型水溶性プランジャーチップ用潤滑剤組成物を提供することを課題とする。
【０００５】
【課題を解決するための手段】
第１発明のエマルション型水溶性プランジャーチップ用潤滑剤組成物は、プランジャーチップ用潤滑剤組成物を１００重量部とした場合に、１０〜５０重量部のアルキル変性シリコーンオイルを含有し、該アルキル変性シリコーンオイルのアルキル基の炭素数が１０〜１６であり、且つ該アルキル変性シリコーンオイルの２５℃における粘度が１０００〜４０００ｍＰａ・ｓであることを特徴とする。
【０００６】
上記「エマルション型水溶性プランジャーチップ用潤滑剤組成物」は、プランジャーチップの外周面、プランジャースリーブの内周面等、所定の個所に所要量を供給し、塗布して用いることができる。この潤滑剤組成物は流動性に優れ、その供給、塗布は、従来より使用されている潤滑剤供給のための機器、装置によって容易に行うことができる。また、この潤滑剤組成物の供給、塗布は、人手によってスプレー塗布する等、適宜の手段によって行うこともできる。
【０００７】
この潤滑剤組成物は、水を連続相とするエマルションからなり、容易に、且つ均一に水と混合することができる。潤滑剤として使用する場合には、通常、このエマルションを原液のまま用いる。但し、エマルション中のシリコーンオイルの含有量が上限近傍である場合、或いはダイカストマシンが小型である場合など、、水によって２倍程度に希釈して使用することもできる。
【０００８】
乳化剤としては、特に限定はされないが、非イオン界面活性剤を使用することができ、これに陰イオン界面活性剤、陽イオン界面活性剤などを併用することもできる。非イオン界面活性剤としては、ポリオキシエチレンアルキルエーテル、ポリオキシエチレンポリオキシプロピレンアルキルエーテル、ポリオキシエチレンポリオキシプロピレンブロックポリマー等のエーテル型を使用することができる。また、ポリエチレングリコール脂肪酸エステル等のエステル型、ポリオキシエチレン脂肪酸アミド等の含窒素型を用いることもできる。また、シリコーンオイル及びこの乳化剤の他、所要成分を配合し、コロイドミル等の適宜の装置によって乳化させることにより、容易に本発明のエマルション型水溶性プランジャーチップ用潤滑剤組成物を調製することができる。
【０００９】
この潤滑剤組成物に含有されるシリコーンオイルが１０重量部未満では、十分な潤滑性能が得られず、プランジャーチップの焼き付き、摩耗等が発生することがある。一方、この含有量が５０重量部であれば十分な潤滑性能を有する潤滑剤組成物とすることができる。５０重量部を越えて含有させると、エマルションが高粘度になったり、ゲル化したりする等の問題が生じ易くなり、また、コスト的にも不利である。このシリコーンオイルの含有量は特に１０〜４０重量部、更には２０〜４０重量部、更には１５〜３０重量部とすることが好ましい。シリコーンオイルの含有量がこの範囲であれば、十分な流動性と優れた潤滑性能とを併せ備え、且つ耐熱性の高い潤滑剤組成物を得ることができる。更に、この潤滑剤組成物を使用すれば、プランジャースリーブの周縁などに不揮発分が堆積し、ダイカストマシン及びその周辺等が汚損されるようなこともない。
【００１０】
このシリコーンオイルは、アルキル変性シリコーンオイルであり、また、アルキル基による変性率が「８０〜１００％」であるアルキル変性シリコーンオイルが好ましい。この変性率が８０％未満では、得られる潤滑剤組成物の潤滑性能が十分に向上しないことがある。シリコーンオイルのアルキル基による変性率は特に８５％以上であることが必要であり、この変性率は１００％であることがより好ましい。
【００１１】
また、アルキル基の炭素数は、「炭素数１０〜１６のアルキル基」である。このアルキル基の炭素数は特に１０〜１４、更には１２であることがより好ましい。この範囲の炭素数を有するアルキル基、特に炭素数１２のアルキル基により変性されたシリコーンオイルは、常温において液状であり、且つ得られる潤滑剤組成物の摩擦係数がより低下するため好ましい。尚、この炭素数１０〜１６のアルキル基によって変性された部分以外には、メチル基等、炭素数１０〜１６以外のアルキル基、或いはフェニル基、アラルキル基及び脂肪酸残基など、いずれの変性基が結合されていてもよい。
【００１２】
更に、本発明の潤滑剤組成物において、シリコーンオイルの２５℃における粘度は「１０００〜４０００ｍＰａ・ｓ」である。この粘度は、特に１０００〜２５００ｍＰａ・ｓ、更には１０００〜２０００ｍＰａ・ｓの範囲であることが好ましい。このような粘度範囲のシリコーンオイルを使用すれば、プランジャーチップの外周面の全面などに容易に、且つ均一に供給し、塗布させることができる潤滑剤組成物が得られる。また、潤滑剤組成物を供給するための機器、装置の回りのべたつき等をより少なくすることもできる。このシリコーンオイルの粘度は変性基の種類、重合度などによって容易に調整することができる。
【００１３】
また、本発明のエマルション型水溶性プランジャーチップ用潤滑剤組成物には、通常、この種の潤滑剤組成物に添加して用いられる各種の添加剤を、適度な流動性及び潤滑性能などが損なわれない範囲内で、その所要量を添加することができる。このような添加剤としては、ヒンダードフェノール系、芳香族アミン系等の酸化防止剤、有機アミン系等のさび止め剤、及び油脂、脂肪酸等の油性向上剤などが挙げられる。尚、これらの添加剤は、別途乳化させてエマルションと混合してもよいし、エマルションの調製時に添加してもよい。
【００１４】
【発明の実施の形態】
（１）潤滑剤組成物の調製
表１に記載の粘度、変性基であるアルキル基の炭素数及び変性率を有するシリコーンオイルを、表１に記載の量比で水に配合し、乳化剤を加え、十分に乳化させて、エマルション型水溶性プランジャーチップ用潤滑剤組成物を調製した。また、１０重量部の酸化ワックス及び３０重量部の植物油脂を乳化させた実験例１０のエマルション型潤滑剤組成物を調製した。
【００１５】
これらの潤滑剤組成物を、表２に記載の型締力及びプランジャーチップの直径を有するダイカストマシン３機種に、通常、この種のマシンに付設されている給湯口から吹き付け塗布するスプレー装置によって供給し、塗布した。この装置によって、潤滑剤組成物をプランジャーチップの外周面に均一に塗布することができた。その後、ダイカストマシンを稼動させて、焼き付きの有無を観察した。更に、焼き付きが発生しない場合は、堆積物によるプランジャーチップ周縁の汚れの程度を観察した。潤滑剤組成物の供給量は約１０ｍｌ／ショットとした。この供給量は５〜１５ｍｌ、特に７〜１２ｍｌ程度とすることができる。結果を表２に示す。尚、表２において、○は焼き付きが観察されず、×は焼き付きが発生したことを表す。
【００１６】
【表１】
0003722980.tif 000002
【００１７】
【表２】
0003722980.tif 000003
【００１８】
表２の結果によれば、本発明の範囲内である実験例３〜６では、ダイカストマシンの機種によらず、焼き付きが発生せず、且つ堆積物によるプランジャーチップ周縁の汚れも少ないことが分かる。一方、シリコーンオイルの粘度がそれぞれ本発明の下限値未満である実験例１では、小型の機種以外においては焼き付きが発生した。更に、同様にシリコーンオイルの粘度が下限値未満であり、濃度も比較的低い実験例２では、大型の機種においては焼き付きが発生した。
【００１９】
一方、シリコーンオイルの濃度が下限値未満である実験例７、シリコーンオイルの粘度が下限値未満である実験例８、及び変性基であるアルキル基の炭素数が範囲外である実験例９では、いずれの機種においても焼き付きが発生した。また、従来のプランジャーチップ用潤滑剤組成物と同様にワックスを含有する実験例１０では、大型の機種以外においては焼き付きは発生しなかったものの、堆積物によるプランジャーチップ周縁の汚れが多いことが分かる。
【００２０】
尚、本発明においては、上記の具体的な実施例に限られず、目的、用途に応じて本発明の範囲内で種々変更した実施例とすることができる。例えば、この潤滑剤組成物は、合成樹脂等の型成形において成形型の内表面に塗布して用いられる離型剤として使用することもできる。
【００２１】
【発明の効果】
本発明のエマルション型水溶性プランジャーチップ用潤滑剤組成物は、プランジャーチップの外周面の全面に容易に、且つ均一に供給し、塗布することができる。特に、特定されたシリコーンオイルを含有する潤滑剤組成物とすることにより、より優れた潤滑性能が得られ、且つプランジャーチップ及び潤滑剤を供給するための機器、装置等の周辺などに汚れが発生することもない。